【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
以下の成分：
Ａ）少なくとも１種のエチレン／α−オレフィン／ジエンインターポリマー、ならびに
Ｂ）プロピレン／エチレンインターポリマー及びプロピレン／α−オレフィンインターポリマーからなる群より選択される少なくとも１種のポリマー
を含む組成物から形成された少なくとも１つの層を含むフィルムであって、該フィルムが照射及び／又は化学物質を用いて架橋されている、フィルム。
【請求項２】
前記成分Ｂがプロピレン／エチレンインターポリマーであり、該プロピレン／エチレンインターポリマーが、インターポリマーの総重量に対して、７０〜９６重量パーセントの重合プロピレン及び４〜３０重量パーセントの重合エチレンを含む、請求項１に記載のフィルム。
【請求項３】
前記プロピレン／エチレンインターポリマーが密度０．８６ｇ／ｃｃ〜０．９３ｇ／ｃｃを有する、請求項２に記載のフィルム。
【請求項４】
前記プロピレン／エチレンインターポリマーが、ＡＳＴＭ  Ｄ−１２３８−０４にしたがって２３０℃／２．１６ｋｇの条件で測定される場合に、メルトフローレート（ＭＦＲ）２ｇ／１０分〜３０ｇ／１０分を有する、請求項２又は３に記載のフィルム。
【請求項５】
前記成分Ｂが、前記組成物の総重量に対して５〜５０重量％の量で存在する、請求項１〜４のいずれか一項に記載のフィルム。
【請求項６】
前記成分Ａが、前記組成物の総重量に対して５０〜９５重量％の量で存在する、請求項５に記載のフィルム。
【請求項７】
前記成分Ａが密度０．８５０ｇ／ｃｃ〜０．９６５ｇ／ｃｃを有する、請求項１〜６
のいずれか一項に記載のフィルム。
【請求項８】
前記成分Ａが、ＡＳＴＭ  Ｄ−１２３８−０４にしたがって１９０℃／２．１６ｋｇの条件で測定される場合に、メルトインデックス（Ｉ２）０．５ｇ／１０分〜４０ｇ／１０分を有する、請求項７に記載のフィルム。
【請求項９】
前記エチレン／α−オレフィン／ジエンインターポリマーが、密度０．８５ｇ／ｃｃ〜０．９１ｇ／ｃｃを有する、請求項１〜６のいずれか一項に記載のフィルム。
【請求項１０】
前記エチレン／α−オレフィン／ジエンインターポリマーが、ＡＳＴＭ  Ｄ−１２３８−０４にしたがって１９０℃／２．１６ｋｇの条件で測定される場合に、メルトインデックス（Ｉ２）０．５ｇ／１０分〜４０ｇ／１０分を有する、請求項１〜６及び９のいずれか一項に記載のフィルム。
【請求項１１】
線量５ｋＧｙ〜４００ｋＧｙの電子線照射を用いて架橋されている、請求項１〜１０のいずれか一項に記載のフィルム。
【請求項１２】
ＢＳ  ＥＮ６０８１１−２−１：１９９８から派生した方法によって測定される場合に、熱間硬化伸長値１０パーセント〜４００パーセントを有する、請求項１〜１１のいずれか一項に記載のフィルム。
【手続補正２】
【補正対象書類名】明細書
【補正対象項目名】００１６
【補正方法】変更
【補正の内容】
【００１６】
本発明はまた、以下の成分
Ａ）以下の
ｉ）エチレン系ポリマー、
ｉｉ）エチレン／α−オレフィン／ジエンインターポリマー、及び
ｉｉｉ）Ｃ４−Ｃ１０オレフィン系ポリマーからなる群より選択された少なくとも１種
のポリマーを含む組成物から形成された少なくとも１つの層を含むフィルムであって、照
射及び／又は化学物質を用いて架橋されているフィルムを提供する。
また、本発明の具体例として、以下の発明が挙げられる。
［１］  以下の成分：
Ａ）以下からなる群より選択された少なくとも１種のポリマー：
ｉ）エチレン系ポリマー、
ｉｉ）エチレン／α−オレフィン／ジエンインターポリマー、及び
ｉｉｉ）Ｃ４−Ｃ１０オレフィン系ポリマー、
Ｂ）プロピレン／エチレンインターポリマー及びプロピレン／α−オレフィンインター
ポリマーからなる群より選択された少なくとも１種のポリマー
を含む組成物から形成された少なくとも１つの層を含むフィルムであって、該フィルムが
照射及び／又は化学物質を用いて架橋されている、フィルム。
［２］  以下：
Ａ）以下からなる群より選択された少なくとも１種のポリマー：
ｉ）エチレン系ポリマー、
ｉｉ）エチレン／α−オレフィン／ジエンインターポリマー、及び
ｉｉｉ）Ｃ４−Ｃ１０オレフィン系ポリマー、
Ｂ）プロピレン／エチレンインターポリマー及びプロピレン／α−オレフィンインター
ポリマーからなる群より選択された少なくとも１種のポリマー
である、成分Ａ）を含む組成物から形成された少なくとも１つの層、及び成分Ｂ）を含む
組成物から形成された少なくとも１つの層を含むフィルムであって、該フィルムが照射及
び／又は化学物質を用いて架橋されている、フィルム。
［３］  前記成分Ｂがプロピレン／エチレンインターポリマーであり、該プロピレン／エ
チレンインターポリマーが、インターポリマーの総重量に対して、７０から９６重量パー
セントの重合プロピレン、及びインターポリマーの総重量に対して、４から３０重量パー
セントの重合エチレンを含む、［１］又は［２］に記載のフィルム。
［４］  前記プロピレン／エチレンインターポリマーが密度０．８６ｇ／ｃｃから０．９
３ｇ／ｃｃを有する、［３］に記載のフィルム。
［５］  前記プロピレン／エチレンインターポリマーがメルトフローレート（ＭＦＲ）２
ｇ／１０分から３０ｇ／１０分を有する、［３］又は［４］に記載のフィルム。
［６］  前記成分Ｂが組成物の総重量に対して５から５０重量パーセント、好ましくは１
０から４０重量パーセントの量で存在する、［１］から［５］のいずれか一項に記載のフ
ィルム。
［７］  前記成分Ａが組成物の総重量に対して５０から９５重量パーセント、好ましくは
６０から９０重量パーセントの量で存在する、［６］に記載のフィルム。
［８］  前記成分Ａがエチレン系ポリマーである、［１］から［７］のいずれか一項に記
載のフィルム。
［９］  前記成分Ａが密度０．８５０ｇ／ｃｃから０．９６５ｇ／ｃｃを有する、［１］
から［８］のいずれか一項に記載のフィルム。
［１０］  前記成分Ａがメルトインデックス（Ｉ２）０．５ｇ／１０分から４０ｇ／１０
分を有する、［８］又は［９］のいずれかに記載のフィルム。
［１１］  前記成分Ａがエチレン／α−オレフィン／ジエンインターポリマーである、［
１］から［７］のいずれか一項に記載のフィルム。
［１２］  前記エチレン／α−オレフィン／ジエンインターポリマーが、密度０．８５ｇ
／ｃｃから０．９１ｇ／ｃｃを有する、［１１］に記載のフィルム。
［１３］  前記エチレン／α−オレフィン／ジエンインターポリマーが、メルトインデッ
クス（Ｉ２）０．５ｇ／１０分から４０ｇ／１０分を有する、［１１］又は［１２］に記
載のフィルム。
［１４］  プロピレン／エチレンインターポリマー及びプロピレン／α−オレフィンイン
ターポリマーからなる群より選択された少なくとも１種のポリマーを含む組成物から形成
された少なくとも１つの層を含むフィルムであって、
該プロピレン／エチレンインターポリマーが、インターポリマーの総重量に対して、７
０から９６重量パーセントの重合プロピレン、及びインターポリマーの総重量に対して、
４から３０重量パーセントの重合エチレンを含み、
該プロピレン／α−オレフィンインターポリマーが、インターポリマーの総重量に対し
て、７０から９６重量パーセントの重合プロピレン、及びインターポリマーの総重量に対
して、４から３０重量パーセントの重合α−オレフィンを含み、
該フィルムが、照射及び／又は化学物質を用いて架橋されている、フィルム。
［１５］  １つの内層及び２つの外層の少なくとも３層を含み、少なくとも１つの層がプ
ロピレン／エチレンインターポリマー及びプロピレン／α−オレフィンインターポリマー
からなる群より選択された少なくとも１種のポリマーを含む組成物から形成される穿孔フ
ィルムであって、
該フィルムが高温に晒される場合に、少なくとも１つの内層が、圧縮力を受けると内層
において十分な数の穿孔が密閉される程度に軟化又は溶融して該フィルム組成物に増強さ
れた湿分バリアを付与し、
該フィルム組成物の層が共通の中心を有する穿孔を有し、
該フィルムが照射及び／又は化学物質を用いて架橋されている、穿孔フィルム。
［１６］  線量５ｋＧｙから４００ｋＧｙの電子線照射を用いて架橋されている、［１］
から［１５］のいずれか一項に記載のフィルム。
［１７］  電圧量５０ｋｅＶから５ＭｅＶで設定された電子線照射によって架橋されてい
る、［１］から［１５］のいずれか一項に記載のフィルム。
［１８］  熱間硬化伸長値１０パーセントから２００パーセント、好ましくは５０パーセ
ントから１００パーセントを有する、［１］から［１７］のいずれか一項に記載のフィル
ム。
［１９］  熱間硬化０パーセントから２００パーセント、好ましくは２０パーセントから
１００パーセントを有する、［１］から［１８］のいずれか一項に記載のフィルム。
［２０］  シール強度１０Ｎ／１５ｍｍ以上、好ましくは２０Ｎ／１５ｍｍ以上を有する
、［１］から［１９］のいずれか一項に記載のフィルム。